(57)【特許請求の範囲】
【請求項１】
木綿繊維含有繊維構造物を化１又は化２で示されるメチロール化可能な活性水素を有する環状尿素化合物とホルムアルデヒドとで架橋改質した繊維製品であり、該繊維製品の構成繊維である木綿単繊維を平行配置した繊維束から求められるＸ線配向角が４５゜以下である木綿繊維含有繊維製品。
【化１】
0003758052.tif 000009
【化２】
0003758052.tif 000010
Ｒ0 はＨであり、Ｒ1 、Ｒ2 、Ｒ3 、Ｒ4 、Ｒ5 およびＲ6 は同種または異なる基であり、それぞれＨ、ＯＨ、ＣＯＯＲ、Ｒ、ＯＲまたはＣＯＯＲのいずれかの基であり、Ｒは炭素数１〜４のアルキル基または置換アルキル基のいずれかを表し、ＸはＣ、ＯまたはＮで、ＸがＯの場合、Ｒ3 とＲ4 は各々存在せず、ＸがＮの場合、Ｒ3 あるいはＲ4 が存在しない。
【請求項２】
架橋改質による木綿繊維の結合ホルマリン量が０．６重量％以上であり、ＪＩＳ Ｌ−０２１７ １０３法による繰り返し洗濯５回後のパッカリング性が４級以上である請求項１記載の木綿繊維含有繊維製品。
【請求項３】
化３又は化４で示されるメチロール化可能な活性水素を有する環状尿素化合物と潜在性酸性触媒とが付与された木綿繊維含有織編物、または不織布を用いて縫製し、次いでセルロース分子間架橋可能な化合物を該縫製品に付与せしめた後、木綿繊維内部で架橋させることを特徴とする、請求項１記載の木綿繊維含有繊維製品の製造方法。
【化３】
0003758052.tif 000011
【化４】
0003758052.tif 000012
Ｒ0 はＨであり、Ｒ1 、Ｒ2 、Ｒ3 、Ｒ4 、Ｒ5 およびＲ6 は同種または異なる基であり、それぞれＨ、ＯＨ、ＣＯＯＲ、Ｒ、ＯＲまたはＣＯＯＲのいずれかの基であり、Ｒは炭素数１〜４のアルキル基または置換アルキル基のいずれかを表し、ＸはＣ、ＯまたはＮで、ＸがＯの場合、Ｒ3 とＲ4 は各々存在せず、ＸがＮの場合、Ｒ3 あるいはＲ4 が存在しない。
【発明の詳細な説明】
【０００１】
【発明の属する技術分野】
シャツ、スラックス、ブラウス等の衣料用及び帽子、ハンカチ等繊維雑貨品として、好適なセルロース系繊維含有繊維製品に関するものであり、さらに詳しくは、製品の強力低下をおさえ、しかも防縮性、Ｗ＆Ｗ（ウォッシュアンドウェア）性、プリーツ性及びパッカリング性、保型性を向上させた木綿繊維含有繊維製品に関するものである。
【０００２】
【従来の技術】
セルロース系繊維のしわになり易い、収縮し易い等の欠点の改善は、永久的課題であり、縫製品においては、特に従来よりセルロース系繊維含有繊維製品のくり返し洗濯による生地と縫い糸又は生地部位間の伸縮性の差により生ずるパッカリング現象（ひきつれ現象）や製品形状での保型性の改善が強く望まれている。この問題点を改善しようとして、製品状態でのホルマリンによる気相反応を利用する試みがあるが、セルロース繊維が著しい強力低下をきたすという、新たな問題がクローズアップされ、解決が望まれている。
【０００３】
【発明が解決しようとする課題】
本発明は良好な風合いを有し、防しわ性に優れ、かつ繰り返し洗濯後のパッカリング性、Ｗ＆Ｗ性、防縮性、保型性に優れ、同時に気相ホルマリン処理による強力低下を極力おさえた木綿繊維含有繊維製品及び工業生産性に優れた製造方法を提供しようとするものである。
【０００４】
【課題を解決するための手段】
本発明者らは、水中解撚処理等でコンボリューションを除いた木綿繊維の強力がコンボリューションを除く前よりも高くなることに着目し、集合体としての木綿織物中の単繊維のコンボリューションをいかにして除くかについて検討を重ねてきた。その結果、木綿繊維を膨潤剤で膨潤させ、同時に繊維軸方向へ張力をかけ出来る限り繊維軸方向へ結晶を配向させることによって、木綿繊維の歪みを緩和しておくことが、架橋改質後の木綿繊維製品の強力低下を抑えることに有効であることを見い出した。また、ここでの歪み緩和の度合いを示す指標としてＸ線配向角が使用できることも合わせて見い出した。
【０００５】
即ち、本発明は木綿繊維含有繊維構造物を化５又は化６で示されるメチロール化可能な活性水素を有する環状尿素化合物とホルムアルデヒドとで架橋改質した繊維製品であり、該繊維製品の構成繊維である木綿単繊維を平行配置した繊維束から求められるＸ線配向角が４５゜以下である木綿繊維含有繊維製品であり、さらに化７又は化８で示されるメチロール化可能な活性水素を有する化合物と潜在性酸性触媒とが付与された木綿繊維含有織編物、または不織布を用いて縫製し、次いでセルロース分子間架橋可能な化合物を該縫製品に付与せしめた後、木綿繊維内部で架橋させることを特徴とする、請求項１記載の木綿繊維含有繊維製品の製造方法である。
【０００６】
【化５】
0003758052.tif 000002
【０００７】
【化６】
0003758052.tif 000003
【０００８】
【化７】
0003758052.tif 000004
【０００９】
【化８】
0003758052.tif 000005
【００１０】
Ｒ0 はＨであり、Ｒ1 、Ｒ2 、Ｒ3 、Ｒ4 、Ｒ5 およびＲ6 は同種または異なる基であり、それぞれＨ、ＯＨ、ＣＯＯＲ、Ｒ、ＯＲまたはＣＯＯＲのいずれかの基であり、Ｒは炭素数１〜４のアルキル基または置換アルキル基のいずれかを表し、ＸはＣ、ＯまたはＮで、ＸがＯの場合、Ｒ3 とＲ4 は各々存在せず、ＸがＮの場合、Ｒ3 あるいはＲ4 が存在しない。
【００１１】
一方、ホルムアルデヒド単独によるセルロースの架橋の場合、架橋長が短かく、架橋歪が残留し、結果として改質に伴なう強力低下が著しい欠点があったが、メチロール化可能な活性水素を有する化合物は、織編物等の布帛の架橋歪を低減させるためのものであり、この効果はホルムアルデヒドによるセルロース間の架橋に加え、該化合物がメチロール化された後セルロースと架橋する、いわゆる架橋長制御により発揮されるものである。このことにより、製品の洗濯後のパッカリング性、保型性等、製品の形態安定性が向上すると同時に引裂強力、抗張力が著しく改善される。さらに、前処理織編物の貯蔵安定性に加え、繊維時のホルマリン臭の低減にも有効である。
【００１２】
上述の如く、予め膨潤前処理による木綿繊維の歪み緩和を計った上での架橋長制御剤に付与によるホルマリン架橋時の架橋歪みの軽減はＷ＆Ｗ性と同時に木綿繊維の力学的特性改善に有効であり本発明に至った。
【００１３】
好適な実施態様としては、架橋改質する改質法が気相ホルマリン加工法であり、また、架橋改質した繊維製品においてその構成する木綿繊維の結合ホルマリン量が０．６重量％以上である。
【００１４】
【発明の実施の形態】
本発明における木綿繊維含有繊維構造物とは木綿１００％はもちろんのこと、他の繊維、例えば苧麻、亜麻、パルプ、バクテリアセルロース繊維等の天然セルロース繊維、絹、羊毛等の天然タンパク繊維、ビスコース法レーヨン（ポリノジックを含む）、銅アンモニア法レーヨン、溶剤紡糸法レーヨン等の再生セルロース繊維、アセテート、トリアセテートなどの半合成繊維、ポリエステル、ポリアミド、アクリル、ポリエチレン、ポリプロピレン等の合成繊維との混繊、混紡、交織、交撚等で混用して得られる紡績糸、織物、編物、不織布等のことである。これら上述の構造物が晒し、反応性染料、バット染料等による先染め、反染、プリント品であってもさしつかえない。他の繊維と混用する場合、本発明の効果をよく発揮させるためには、木綿繊維の含有率は２０重量％以上が好ましく、３０重量％以上がより好ましく、さらに好ましくは５０重量％以上である。
【００１５】
また、本発明で言う繊維製品とは、前記の木綿繊維や混用繊維を用いた織物、編物、不織布等の布帛及びそれを用いて得られたシャツ、スラックス、ブラウス、帽子、ハンカチ等の製品を意味する。
【００１６】
本発明は段落番号００３９に記載した方法による木綿単繊維平行配置繊維束から求められるＸ線配向角は木綿単繊維のＸ線配向角の平均値的な値を示すものであり、本発明では、この値が４５゜以下であり、好ましくは４０゜以下であり、更に好ましくは３５゜以下である木綿単繊維を含む繊維製品である。
【００１７】
木綿繊維のホルムアルデヒドおよび架橋長制御剤による架橋は、予め架橋長制御剤を木綿繊維に付与しておきホルムアルデヒド蒸気（ガス）と二酸化硫黄ガスとを使用するいわゆる気相ホルマリン加工法による方法と予め架橋長制御剤と触媒を木綿繊維に付与しておき、気相ホルマリン加工する方法とが使用できる。
【００１８】
本発明で木綿繊維の歪み緩和に使用できる膨潤剤としては、水酸化リチウム、水酸化カリウム、水酸化ナトリウムなどのアルカリ金属の水酸化物の濃水溶液あるいは液体アンモニア、エチルアミン、ヒドラジンなどがある。これらは木綿繊維を膨潤させると同時に繊維軸方向に張力を支えることが木綿繊維の歪み緩和に有効で結果としてＸ線配向角が小さい値を示す。特に、均一膨潤が計られる液体アンモニア処理や上述のアルカリ土類金属の水酸化物の濃水溶液処理に加え液体アンモニア処理することも有効である。
【００１９】
液体アンモニア処理はドライプロセス（Ｐ．Ｈ．Ｇｒｅｅｎｗｏｏｄ；Ｊ．Ｓ．Ｄ．Ｃ．，１０３ ３４２（１９８７）やウエットプロセス（Ｋ．Ｂｒｅｄｅｒｅｃｋ，Ａ．Ｂｌｕｈｅｒ； Ｍｅｌｌ． Ｔｅｘｔｉｌｂｅｒ．，７２，４４６（１９９１）いずれの方法でも利用できる。また、上述の液体アンモニア処理した後、熱水によるリラックス処理を施してもかまわない。液体アンモニアにより処理する場合、木綿繊維含有織物などの繊維構造物は液体アンモニアに２〜２０秒間浸漬後、５〜９０秒、望ましくは５〜２０秒のタイミングを置いて乾熱、蒸気および水洗によって脱アンモニア処理される。
【００２０】
本発明において水酸化ナトリウムによるアルカリ処理および／または液体アンモニア処理は木綿の原綿、スライバー、紡績糸、生機および布帛のいずれの形態で施してもかまわない。
【００２１】
本発明で使用できる架橋長制御剤は、メチロール化可能な活性水素を有する化合物である。
【００２２】
以下の化９や化１０で示される環状尿素化合物類などが挙げられる。
【００２３】
【化９】
0003758052.tif 000006
【００２４】
【化１０】
0003758052.tif 000007
【００２５】
Ｒ0 はＨであり、Ｒ1 、Ｒ2 、Ｒ3 、Ｒ4 、Ｒ5 およびＲ6 は同種または異なる基であり、それぞれＨ、ＯＨ、ＣＯＯＲ、Ｒ、ＯＲまたはＣＯＯＲのいずれかの基であり、Ｒは炭素数１〜４のアルキル基または置換アルキル基のいずれかを表し、ＸはＣ、ＯまたはＮで、ＸがＯの場合、Ｒ3 とＲ4 は各々存在せず、ＸがＮの場合、Ｒ3 あるいはＲ4 が存在しない。
【００２６】
前記の化９および化１０の化合物の内、好ましいメチロール化可能な活性水素を有する化合物としては、エチレン尿素、エチレン尿素／ホルマリン縮合物で両末端がＮＨ基を有するエチレン尿素類、ジヒドロキシエチレン尿素などののジヒドロキシエチレン尿素類が挙げられる。より好ましくは、染色物の耐光性などからジヒドロキシエチレン尿素類が好ましい。これら架橋長制御剤の使用量はセルロースおよび木綿含有繊維構造物に対して、０．５〜２０重量％である。風合いなどを考慮すると更に好ましくは、１〜５重量％である。
【００２７】
本発明で使用できる柔軟剤類としては次のようなものが挙げられる。即ち、ジメチルポリシロキサン、エポキシ変性シリコーン、アミノ変性シリコーン、水溶性シリコーンなどのシリコーン類、ポリエチレンエマルジョン類、脂肪族酸アミド類、ポリウレタン樹脂類、ポリエステル樹脂類、アクリル酸エステル類、ワックス類、ノニオン、アニオン、カチオン、両性の界面活性剤類などが挙げられる。特に、ポリエチレンエマルジョン類、シリコーン類などが風合い向上、引裂強力向上に有効である。
【００２８】
本発明で使用できる潜在性酸性触媒としては、ＡｌＣｌ3 、Ａｌ2 （ＳＯ4 ）3 、ＭｇＣｌ2 、Ｍｇ（Ｈ2 ＰＯ4 ）2 、Ｚｎ（ＢＦ4 ）2 、Ｚｎ（ＮＯ3 ）2、ＺｎＣｌ2 、Ｍｇ（ＢＦ4 ）2 、Ｍｇ（ＣｌＯ4 ）2 、Ａｌ2 （ＯＨ）4 Ｃｌ2 などの各種金属塩（結晶水含有も含む）類、２−アミノ−２−メチル−１−プロパノールの塩酸塩などの各種アルカノールアミンの酸性塩、硝酸、塩酸、硫酸、りん酸など強酸のアンモニウム塩、蓚酸、クエン酸などの有機カルボン酸などがある。これら潜在性酸性触媒の使用量は０．１〜５重量％である。ホルムアルデヒド蒸気の処理後のキュア条件は、触媒の共存下、通常、２０〜１６０℃で１〜６０分間である。
【００２９】
本発明において架橋反応の程度は、結合ホルマリン量で示されるが、必要であれば結合窒素含有量も合せて示すことができる。本発明の目的を達成するための木綿中の結合ホルマリン量は０．６重量％以上必要である。好ましくは０．８重量％以上である。結合ホルマリン量が０．６重量％未満の場合、十分な改質効果が得られない。即ちパッカリング性、Ｗ＆Ｗ性、保型性、プリーツ性が不十分である。
【００３０】
上記ホルマリン加工により、防しわ性に優れ、かつ繰り返し洗濯後のパッカリング性、Ｗ＆Ｗ性、防縮性、保型性に優れ、同時に加工による強力低下、特に引裂強力低下を極力抑えた木綿繊維含有繊維製品が製造可能となる。
【００３１】
本発明の木綿繊維含有繊維製品は、織物の場合、ＪＩＳ Ｌ−１０５９Ｂ法（モンサント法）における乾防しわ度が２７０度以上であり、湿防しわ度との合計値は５５０度以上が好ましく、５７０度以上がより好ましい。特に乾防しわ度と湿防しわ度との合計値が高い程、Ｗ＆Ｗ性が高くなり、パッカリング性及び保型性にも優れる。これらの防しわ性を達成できるように改質された木綿繊維が含まれる縫製品は、ＡＡＴＣＣ１２４−１９８４法におけるＷ＆Ｗ性が３級以上かＪＩＳ Ｌ−０２１７の１０３法による洗濯５回後のＡＡＴＣＣ法におけるパッカリング性が４級以上の保型性を示す。
【００３２】
本発明におけるセルロースを架橋させることができる薬剤とは、気体、液体、固体、水溶液のいずれでもよいが、加熱等で容易に蒸気となって、木綿繊維内部へ浸透できるものであり、ホルムアルデヒドが好ましい。
【００３３】
セルロースとホルマリンの架橋反応を円滑に進めるためには、木綿繊維中へいかにホルマリンを吸着させるかにつきる。これにはホルマリン気相加工前の縫製品を予め調湿処理することが望ましい。この際の生地水分率は５〜１５重量％が好ましく、より好ましくは６〜１０重量％である。ホルムアルデヒド蒸気の処理条件は、触媒の共存下、通常、８０〜１６０℃で１〜６０分間である。
【００３４】
気相ホルムアルデヒド処理は、布帛の状態及び縫製品の状態のいずれでも処理できるが、縫製品にした後に処理する方が、縫製上の問題発生がなく、縫製品の形状をも効果的に固定するので、パッカリング法、保型性が著しく高くなり、好ましい実施態様である。
【００３５】
【実施例】
以下に本発明を実施例により具体的に説明するが、本発明はこれらの実施例に制限されるものではない。実施例で用いた評価法を以下に示す。
引裂強力；ＪＩＳ Ｌ−１０９６ ペンジュラム法（ヨコ方向）
Ｗ＆Ｗ性；ＡＡＴＣＣ １２４−１９８４ ５段階レプリカ法にもとづいて判定を行った。５級（良好）〜１級（不良）
【００３６】
パッカリング性；ＪＩＳ Ｌ−０２１７ １０３法による洗濯を５回くり返した後、ＡＡＴＣＣ ８８−Ｂ−１９８４法の縫い目５段階レプリカにより評価した。
５級（良好）〜１級（不良）
【００３７】
保型性；ＪＩＳ Ｌ−１０４２ ＦII法による洗濯、タンブル乾燥（Ｉ−２条件）を５回くり返した後、視覚で５段階に判定した。
５（級）：非常に良好
４ 〃 ：良好
３ 〃 ：普通
２ 〃 ：やや不良
１ 〃 ：非常に不良
【００３８】
セルロースＩ型結晶の含有率（％）：木綿単繊維を織編物などの繊維構造物から取り出し、Ｘ線回析法により測定した。測定は、Ｐ．Ｈ．Ｈｅｒｍａｎｓ ＆Ａ．Ｗｅｉｄｉｎｇｅｒ：Ｊ．Ａｐｐｌ．ｐｈｙｓ．，１９，４９１〜５０６（１９４８）およびＢ．Ｇ．Ｒａｎｂｙ：Ａｃｔａ Ｃｈｅｍ．Ｓｃａｃｄ．，６，１１６〜１２７（１９５２）の方法によった。
【００３９】
Ｘ線配向角：製品のよこ糸を分離し、更に木綿単繊維をサンプリングした。
次いで、単繊維の多数本の繊維束を治具の凹部（たて×よこ×奥行＝５ｍｍ×５ｍｍ×１０ｍｍ）に並べセルロイドの希薄溶液を少量加え単繊維同士を平行に並べた後、風乾して測定試料とした。測定は広角Ｘ線回折法により、方位角方向（０〜３６０゜）の走査を行った。Ｊ．Ｊ．Ｇｒｅｅｌｙら：Ｔｅｘｔ．Ｒｅｓ．Ｊ．，２６，７８９（１９５６）では（００２）面を使っているが本発明では、混晶を取り扱うため、ピーク分離しやすい（１０１）面を取り扱うこととし、具体的にはセルロースＩ型結晶の含有率が５０％以上ではセルロースＩ型結晶の（１０１）面に起因する回折ピークの半価幅を、セルロースＩ型結晶の含有率が５０％未満ではセルロース III型結晶の（１０１）面に起因する回折ピークの半価幅をＸ線配向角とした。
【００４０】
結合ホルマリン量：加工布約２ｇを沸水中で１５分間処理し、水洗、絶乾精秤後、水蒸気蒸留法により２０％硫酸中で分解し、亜硫酸水素ナトリウム水溶液中に生成ホルマリンを回収し、よう素滴定法で過剰亜硫酸水素ナトリウムを酸化した後、アルカリで付加物を分解し、ホルマリンと付加した亜硫酸水素ナトリウムの量を求め、加工布の木綿繊維重量あたりのホルマリンを重量％で示した。
【００４１】
実施例１
木綿の紡績糸（４０番手）を綛取りし、この綛を上段・下段のロールにたるまないようにセットし、回転させながら予め、皿に用意した液体アンモニア（−３３．４℃）に各部位が１０秒間浸漬されるよう処理した後、熱風でアンモニアを除去した。こうしてできた紡績糸を緯糸として打ち込んだ木綿織物（４０／１×４０／１／１３５×７５，目付１１４ｇ／ｍ2 ）を常法により糊抜・精練・漂白し、次いで液体アンモニアに５秒間浸漬後、７０％の絞り率で搾液し、１０秒間のタイミングをおいた後、１４０℃で１５秒間乾燥した。この加工布（Ａ）を下記組成の加工液（イ）に浸漬し、絞り率７０％になるように絞り、１１０℃で３分間乾燥し、次いでサンフォライズ加工した後、常法によりシャツを縫製した。このシャツの生地水分率を７重量％になるよう調湿し、次いで通常のホルマリン気相加工を施し、本発明のシャツを得た。得られた評価結果を表１に示した。
加工液（イ）
ジヒドロキシエチレン尿素（住友化学工業（株）製） ３重量部
ＭｇＣｌ2 ・６Ｈ2 Ｏ（ナカライテクス（株）製試薬） ２重量部
ポリエチレングリコール＃２００（ナカライテスク（株）製ポリエチレング リコール平均分子量２００） ６重量部
パラシリコンＡＹＲ２０（大原パラジウム（株）製シリコ−ン系ソフナ−）４重量部
ＰＥＮ（大日本インキ化学工業（株）製ポリエチレン系ソフナ−）３重量部
水 ８３重量部
【００４２】
実施例２
木綿織物（４０／１×４０／１／１３５×７５，目付１１４ｇ／ｍ2 ）の精練・漂白上りを常法により２８°Ｂｅ’のＮａＯＨで水溶液でシルケット加工したのち、液体アンモニア中に５秒間浸漬したのち、７０％の絞り率で搾液し、１５秒のタイミングをおいた後、１４０℃で１５秒間乾燥した。この加工布（Ｂ）を使い、実施例１と同様に加工液（イ）を前処理・サンフォライズ・縫製・ホルマリンによる気相加工を実施した。得られたシャツの評価結果を表１に示した。
【００４３】
実施例３
木綿織物（４０／１×４０／１／１３５×７５，目付１１４ｇ／ｍ2 ）の精練・漂白上りを液体アンモニア中に５秒間浸漬したのち、７０％の絞り率で搾液し、１５秒のタイミングをおいた後、１４０℃で１５秒間乾燥した。更に上述の液体アンモニア処理を繰り返し加工布（Ｃ）を得た。この加工布（Ｃ）を使い、実施例１と同様に加工液（イ）を前処理・サンフォライズ加工・縫製・ホルマリンによる気相加工を実施した。得られたシャツの評価結果を表１に示した。
【００４４】
実施例４
木綿織物（８０／２×８０／２／１３４×７６，目付１１３ｇ／ｍ2 ）の精練・漂白布を液体アンモニアに５秒間浸漬したのちピンテンターで幅出しをしながらシャワー水洗を繰り返し、次いでテンターで幅出し乾燥した。この液体アンモニア処理工程を２度実施し加工布（Ｄ）を得た。この加工布（Ｄ）を使って実施例１同様に加工液（イ）を前処理・サンフォライズ加工・縫製・ホルマリンによる気相加工を実施した。得られたシャツの評価結果を表１に示した。
【００４５】
比較例１
木綿織物（４０／１×４０／１／１３５／７５、目付１１４ｇ／ｍ2 ）の精錬・漂白布（Ｅ）を用いる以外は実施例１と同様に実施した。得られたシャツの評価結果を表１に示した。
【００４６】
比較例２
木綿織物（４０／１×４０／１／１３５×７５，目付１１４ｇ／ｍ2 ）の精練・漂白上りを２８°Ｂｅ′のＮａＯＨ水溶液でシルケット加工を施した。この加工布（Ｆ）を用いる以外は実施例１と同様に実施した。得られたシャツの評価結果を表１に示した。
【００４７】
比較例３
実施例１の加工布（Ａ）および加工液（イ）をそれぞれ比較例１の加工布（Ｅ）および下記の加工液（Ｄ）に変更する以外は実施例１と同様に実施した。得られたシャツの評価結果を表１に示した。
加工液（ロ）組成
Ａ−３（高松油脂（株）製ＭｇＣｌ2 ・６Ｈ2 Ｏ系架橋触媒） ５重量部
ポリエチレングリコール＃２００（ナカライテクス（株）製ポリエチレン グリコール平均分子量２００） ６重量部
パラシリコンＡＲＹ２０（大原パラジウム（株）製シリコーンソフナー） ４重量部
ＰＥＮ（大日本インキ化学工業（株）製ポリエチレン系ソフナー） ３重量部
水 ８２重量部
【００４８】
比較例４
実施例３の加工布（Ｃ）を用い、ホルマリンによる気相加工時のホルマリン供給量を半分にする以外は実施例１と同様に実施した。得られたシャツの評価結果を表１に示した。
【００４９】
【表１】
0003758052.tif 000008
【００５０】
本発明のシャツは、風合いが粗硬化せず防しわ性が高く、抗張力の低下が小さく、Ｗ＆Ｗ性に優れ、著しくパッカリング性、保型性に優れる。比較例に示した従来法によるシャツでは、本発明のシャツのように、上記の全ての特性を満足させることは困難である。
【００５１】
【発明の効果】
木綿繊維を膨潤させる薬剤で膨潤させ、同時に木綿繊維の繊維軸方向へ張力をかけ、出来る限り繊維軸方向へ結晶を配向させることによって、木綿繊維の歪みを緩和しておくこと、更には細孔構造（エレメンタリーフィブリル間、ミクロフィブリル間およびラメラ間の間隔）に応じた架橋鎖長を制御するため架橋長制御を予め付与した上でホルマリンによる気相加工すること等により、歪みの発生を極力抑えることが可能となる。こうした木綿繊維を含有する繊維製品は、風合いが良好で、強力低下が少なく、防しわ性が高く、繰り返し洗濯後の優れたＷ＆Ｗ性、防縮性、保型性を示す。